КАТАЛИЗАТОРЫ ГИДРООЧИСТКИ НА ПОДЛОЖКАХ, ОБЛАДАЮЩИЕ ПОВЫШЕННОЙ АКТИВНОСТЬЮ

1. Катализатор на подложке, содержащий носитель, фосфор, по меньшей мере один металл группы VIB, по меньшей мере один металл группы VIII и полимер, при этом
молярное соотношение между фосфором и металлом группы VIB составляет от около 1:1,5 до менее чем около 1:12,
молярное соотношение между металлом группы VIB и металлом группы VIII составляет от около 1:1 до около 5:1, и
полимер имеет углеродный скелет и содержит функциональные группы, содержащие по меньшей мере один гетероатом.
2. Катализатор по п. 1, отличающийся тем, что указанный носитель представляет собой оксид кремния, оксид алюминия, оксид кремния-оксид алюминия, оксид алюминия с диспергированным в нем оксидом кремния-оксидом алюминия, покрытый оксидом алюминия оксид кремния или покрытый оксидом кремния оксид алюминия, и/или отличающийся тем, что функциональные группы полимера представляют собой группы карбоновой кислоты.
3. Катализатор по п. 1, отличающийся тем, что молярное соотношение между фосфором и металлом группы VIB составляет от около 1:2,5 до менее чем около 1:12.
4. Катализатор по п. 1, отличающийся тем, что полимер представляет собой полималеиновую кислоту, полифумаровую кислоту или полиакриловую кислоту.
5. Катализатор по любому из пп. 1-4, отличающийся тем, что указанным металлом группы VIB является молибден и/или вольфрам, и/или отличающийся тем, что указанным металлом группы VIII является никель и/или кобальт.
6. Катализатор по любому из пп. 1-4, отличающийся тем, что катализатор содержит полимер в количестве около 1,5 мас.% или более относительно общей массы других компонентов в катализаторе.
7. Катализатор по любому из пп. 1-4, отличающийся тем, что носитель составляет от около 40 мас.% до около 80 мас.% от катализатора относительно общей массы носителя, гидрогенизирующих металлов и фосфора, при этом для гидрогенизирующих металлов и фосфора расчет производится на их оксиды.
8. Способ гидроочистки, гидродеазотирования и/или гидродесульфуризации, включающий приведение в контакт углеводородного сырья и катализатора по любому из пп. 1-7.
9. Способ получения катализатора на подложке, включающий:
I) соединение вместе компонентов в любой из следующих комбинаций:
a-i) носитель, один или более мономерных компонентов, полярный растворитель и, необязательно, инициатор,
b-i) носитель, один или более мономерных компонентов, по меньшей мере одно соединение фосфора, по меньшей мере одно соединение металла группы VIB и по меньшей мере одно соединение металла группы VIII, и, необязательно, инициатор, или
c-i) носитель и пропиточный раствор, образующие пропитанный носитель, с последующим смешиванием пропитанного носителя с одним или более мономерных компонентов и, необязательно, инициатором,
с получением мономер-содержащей смеси, при этом указанный мономерный компонент растворяется в полярном растворителе и содержит углерод-углеродную ненасыщенную связь и по меньшей мере одну функциональную группу, содержащую по меньшей мере один гетероатом; и
II) полимеризацию по меньшей мере части указанного мономерного компонента в мономер-содержащей смеси с получением полимеризованного продукта;
III) когда стадия I) не включает применение по меньшей мере одного соединения фосфора, по меньшей мере одного соединения металла группы VIB и по меньшей мере одного соединения металла группы VIII, любое действие из
a-iia) приведения в контакт пропиточного раствора и мономер-содержащей смеси во время полимеризации на стадии II) или
a-iib) приведения в контакт полимеризованного продукта и пропиточного раствора;
с получением катализатора на подложке, при этом молярное соотношение между фосфором и металлом группы VIB составляет от около 1:1,5 до менее чем около 1:12, молярное соотношение между металлом группы VIB и металлом группы VIII составляет от около 1:1 до около 5:1, указанный пропиточный раствор содержит полярный растворитель, фосфор, по меньшей мере один металл группы VIB и по меньшей мере один металл группы VIII, а полимер образуется во время полимеризации и содержит углеродный скелет и функциональные группы, содержащие по меньшей мере один гетероатом.
10. Способ по п. 9, дополнительно включающий удаление избытка растворителя из катализатора на подложке и/или дополнительно включающий сульфидирование катализатора.
11. Способ по п. 9, отличающийся тем, что одиночный этап пропитки проводят:
a) на стадии I) при соединении вместе носителя, одного или более мономерных компонентов, по меньшей мере одного соединения фосфора, по меньшей мере одного соединения металла группы VIB и по меньшей мере одного соединения металла группы VIII;
b) на стадии I) при соединении вместе носителя и пропиточного раствора; или
c) на стадии III).
12. Способ по п. 10, отличающийся тем, что полимеризацию проводят во время удаления избытка растворителя.
13. Способ по п. 9, отличающийся тем, что носитель, один или более мономерных компонентов, по меньшей мере одно соединение фосфора, по меньшей мере одно соединение металла группы VIB и по меньшей мере одно соединение металла группы VIII соединяют вместе на стадии I).
14. Способ по п. 9, отличающийся тем, что гетероатомом или функциональной группой мономерного компонента является азот, кислород, фосфор или сера; при том, что указанный носитель представляет собой оксид кремния, оксид алюминия, оксид кремния-оксид алюминия, оксид алюминия с диспергированным в нем оксидом кремния-оксидом алюминия, покрытый оксидом алюминия оксид кремния или покрытый оксидом кремния оксид алюминия; и/или где молярное соотношение между фосфором и металлом группы VIB составляет от около 1:2,5 до менее чем около 1:12.
15. Способ по п. 9, отличающийся тем, что функциональной группой мономерного компонента является группа карбоновой кислоты, сложноэфирная группа или амидогруппа.
16. Способ по п. 9, отличающийся тем, что мономерный компонент представляет собой малеиновую кислоту, фумаровую кислоту, акриловую кислоту, 2-карбоксиэтилакрилат или N-гидроксиэтилакриламид.
17. Способ по п. 13, отличающийся тем, что указанный полярный растворитель представляет собой воду; при том, что указанное соединение фосфора представляет собой водорастворимое кислотное соединение фосфора; указанное соединение металла группы VIB представляет собой оксид или оксокислоту; и/или указанное соединение металла группы VIII представляет собой карбонат, гидроксид или гидрокси-карбонат.
18. Способ по п. 17, отличающийся тем, что указанное соединение металла группы VIB представляет собой соединение молибдена и/или соединение вольфрама, и/или указанное соединение металла группы VIII представляет собой соединение никеля и/или кобальта.
19. Способ по любому из пп. 11-18, отличающийся тем, что носитель кальцинируют и/или экструдируют перед этапом I) данного способа.
20. Катализатор на подложке, полученный способом по любому из пп. 11-18.
21. Катализатор на подложке по п. 20, отличающийся тем, что указанный металл группы VIB представляет собой молибден и/или вольфрам, и/или указанный металл группы VIII представляет собой никель и/или кобальт.
22. Катализатор на подложке по любому из пп. 20 и 21, отличающийся тем, что катализатор характеризуется средним размером частиц от около 0,5 мм до около 5 мм.
23. Катализатор на подложке по любому из пп. 20 и 21, отличающийся тем, что носитель составляет от около 40 мас.% до около 80 мас.% от катализатора относительно общей массы носителя, гидрогенизирующих металлов и фосфора, при этом для гидрогенизирующих металлов и фосфора расчет производится на их оксиды.